(57)【要約】【課題】  鋳型直下の鋳片支持をクーリンググリッド方式で実施するに当たり、鋳片の支持面積を十分に確保すると同時に、鋳片の冷却能力を向上させた連続鋳造機用クーリンググリッド設備を提供する。【解決手段】  上記課題は、連続鋳造機の鋳型直下に設置される連続鋳造機用クーリンググリッド設備６であって、鋳片１１と接触して鋳片を支持するウエアプレート１４の間隙に、シャワー状の水流群を噴出して鋳片を冷却する冷却水供給ノズル１５が設置されているクーリンググリッド設備によって解決される。その際に、前記シャワー状の水流群をウエアプレート間隙の面積に対して０．０８本／ｃｍ2 以上の本数密度とすることが好ましい。【選択図】            図４
2007111772.tif 000002
【特許請求の範囲】
【請求項１】
連続鋳造機の鋳型直下に設置される連続鋳造機用クーリンググリッド設備であって、鋳片と接触して鋳片を支持するウェアプレートの間隙に、鋳片に向けてシャワー状の水流群を噴出して鋳片を冷却する冷却水供給ノズルが設置されていることを特徴とする連続鋳造機用クーリンググリッド設備。
【請求項２】
前記冷却水供給ノズルは、ウェアプレート間隙の面積に対して０．０８本／ｃｍ2 以上の本数密度でシャワー状の水流群を噴出することを特徴とする、請求項１に記載の連続鋳造機用クーリンググリッド設備。
【請求項３】
前記ウェアプレートは、鋳片と接触する側の面に溝が設置され、且つ、この溝の内部に向けて冷却媒体を噴射するための噴出孔が設置されたものであることを特徴とする、請求項１または請求項２に記載の連続鋳造機用クーリンググリッド設備。
【請求項４】
前記冷却水供給ノズルは、更に、鋳片とウェアプレート外縁との境界部に向けて水流を噴出するためのノズル孔を有することを特徴とする、請求項１または請求項２に記載の連続鋳造機用クーリンググリッド設備。
【請求項５】
請求項１または請求項２に記載の連続鋳造機用クーリンググリッド設備を備えた連続鋳造機を用い、冷却水供給ノズルからシャワー状の水流群を噴出して鋳片を冷却しながら鋳造することを特徴とする連続鋳造鋳片の製造方法。
【請求項６】
請求項３に記載の連続鋳造機用クーリンググリッド設備を備えた連続鋳造機を用い、冷却水供給ノズルからシャワー状の水流群を噴出するとともに、ウェアプレートに設置された噴出孔から冷却水を噴射させて、鋳片を冷却しながら鋳造することを特徴とする連続鋳造鋳片の製造方法。
【請求項７】
前記冷却水供給ノズルから噴出する冷却水の吐出流速が２．０ｍ／秒以上であり、且つ、冷却水供給ノズルから噴出する冷却水の水量が、ウェアプレート間隙の面積に対して１０００リットル／分・ｍ2 以上６０００リットル／分・ｍ2 以下の水量密度であることを特徴とする、請求項５または請求項６に記載の連続鋳造鋳片の製造方法。
【請求項８】
請求項４に記載の連続鋳造機用クーリンググリッド設備を備えた連続鋳造機を用い、冷却水供給ノズルからシャワー状の水流群を噴出して鋳片を冷却しながら鋳造することを特徴とする連続鋳造鋳片の製造方法。
【請求項９】
前記冷却水供給ノズルから噴出する冷却水の吐出流速が２．０ｍ／秒以上であり、且つ、冷却水供給ノズルから噴出する冷却水の水量が、ウェアプレート間隙の面積に対して２０００リットル／分・ｍ2 以上８０００リットル／分・ｍ2 以下の水量密度であることを特徴とする、請求項８に記載の連続鋳造鋳片の製造方法。
【発明の詳細な説明】
【技術分野】
【０００１】
本発明は、連続鋳造機の鋳型直下に設置される、鋳片を支持・冷却するためのクーリンググリッド設備、並びに、このクーリンググリッド設備の設置された連続鋳造機を用いた鋳片の製造方法に関するものである。
【背景技術】
【０００２】
鋼の連続鋳造においては、取鍋からタンディッシュに注入された溶鋼は、タンディッシュの底部に設置された浸漬ノズルを介して水冷式の鋳型に注入され、その後、鋳型によって形成された凝固シェルを外殻とする鋳片が、冷却されながら鋳型下方に連続的に引き抜かれ、連続鋳造鋳片が製造されている。この場合、先ず、鋳型においては、溶鋼は鋳型と接することによって冷却され、凝固シェルを形成する。その後、鋳型を抜けた鋳片は、ガイドロール、クーリンググリッド、クーリングプレートなどから構成される鋳片支持・案内装置によって支持されながらピンチロールによって鋳造方向に引き抜かれる。鋳片支持・案内装置によって支持されることにより、鋳片の厚み方向への膨らみ（「バルジング」という）が防止される。この鋳片支持・案内装置には水スプレーノズルやエアーミストスプレーノズルなどのスプレーノズル（以下、単に「スプレーノズル」と記載の場合には、水スプレーノズルとエアーミストスプレーノズルの両方を指すものとする）が配置されており、このスプレーノズルから噴霧される冷却水によって冷却されながら鋳片は引き抜かれ、やがて中心部までの凝固を完了させる。その後、連続鋳造機の機端に設置された鋳片切断機によって所定の長さに切断され、連続鋳造鋳片が製造される。
【０００３】
ところで、近年、製造コストを削減するべく、生産性の向上が以前にも増して要求されており、連続鋳造プロセスにおいては、製造ラインのスピード即ち鋳造速度の高速化が行われている。この鋳造速度の高速化を実現するには、様々な問題を解決する必要があるが、その中でも特に、鋳片を鋳型直下でより効率的に冷却し且つ支持する技術が必要となっている。高速鋳造下では、鋳型直下における凝固シェルの厚みが薄くなり、この凝固シェルが破れてブレークアウトが発生したり、或いは、凝固シェルの破れまでには至らないものの、鋳片が鋳型直下で溶鋼静圧によってバルジングしてしまい、これによって鋳型内の溶鋼湯面が上下に変動してモールドパウダーが凝固シェルに巻き込まれ、品質欠陥が発生したりするなどの問題が生じる。つまり、鋳型直下において、バルジングが生じないように凝固シェル厚みの薄い鋳片を支持しながら、且つ、効率良く鋳片を冷却する方法が求められている。
【０００４】
従来、鋳片を鋳型直下で支持する方式としては、大きく分けて、ロール方式、クーリングプレート方式、クーリンググリッド方式の３種類に分類される（例えば、非特許文献１参照）。
【０００５】
ロール方式では、鋳造方向に隣り合うロールの隙間にスプレーノズルを設置し、スプレーノズルから噴霧される冷却水によって鋳片を冷却しながらロールで鋳片を支持する。この場合、鋳片を冷却する観点からは、ロール径を大きくしてロール間隔を拡大させ、鋳片の水冷される面積を広くすることが望ましいが、このようにすると鋳片を支持する間隔が広がるため、バルジングしやすくなってしまうという問題がある。また、ロールと鋳片とは線接触であるため、面で支持する他の２つの方式に比べて鋳片の支持面積が小さいという基本的な問題もある。
【０００６】
クーリングプレート方式では、鋳片の幅方向全体を１つのプレートで支持しており、このプレートは、その内部に冷却水の流れる流路が形成された水冷構造であり、鋳片と接触して鋳片を間接的に冷却するとともに、プレートの表面から鋳片に向けて水を噴出して鋳片を直接冷却する機能をも備えている。このように、クーリングプレート方式では、鋳片の幅方向全体を大きな１つのプレートで支持しており、鋳片のバルジング防止には非常に有効な方式であるが、鋳片を直接冷却する面積が小さいので、鋳片の冷却効率が悪いという問題がある。また、ブレークアウトが発生した場合、プレート表面から噴射された水が鋳片を冷却した後に発生する蒸気の逃げ場がないため、水蒸気爆発が発生する危険性が高く、操業上にもまた安全上にも問題がある。更に、プレートが大きく、しかも一体構造であるため、加工及び補修が難しいことも大きな問題である（例えば、特許文献１参照）。
【０００７】
クーリンググリッド方式は、鋳片と直接接触しこれを支持するためのウェアプレートと、ウェアプレートを支持するバックフレームと、ウェアプレートの隙間に設置される水スプレーノズルと、で構成されており、千鳥配置された多数のウェアプレートが鋳片を支持し、且つ、多数の水スプレーノズルから噴射された冷却水によって鋳片を直接冷却しており、鋳片の支持面積を確保すると同時に、鋳片の直接冷却の面積を確保するという両方を兼ね備えた設備である（例えば、特許文献２及び特許文献３参照）。
【特許文献１】特開昭５７―２５２６８号公報
【特許文献２】特開２００２−１２００５４号公報
【特許文献３】実開平６−２３６４７号公報
【非特許文献１】三好等、鉄と鋼、Vol.６０(１９７４)Ｎo.７.p.８６０−８６７
【発明の開示】
【発明が解決しようとする課題】
【０００８】
しかしながら、従来のクーリンググリッド方式の設備を精査検討したところ、従来のクーリンググリッド設備には以下に示す問題があることが判明した。
【０００９】
即ち、従来のクーリンググリッド設備では、鋳片の冷却は、主に隣り合うウェアプレートの隙間に設置された水スプレーノズルから噴射される冷却水によって行われており、鋳片を支持するためのウェアプレートと鋳片との接触部には冷却水が直接当たらず、この部分の冷却能力が弱く、現状で求められている高速鋳造時にはクーリンググリッド設備全体の冷却能力が不十分であるという問題である。これは、ウェアプレート自体は、水冷構造ではなく、ウェアプレートの隙間に設置される水スプレーノズルから噴霧されるスプレー水によって冷却されており、鋳片とウェアプレートとの接触部はウェアプレートによる間接冷却になるからである。
【００１０】
本発明は上記事情に鑑みてなされたもので、その目的とするところは、鋳型直下の鋳片支持をクーリンググリッド方式で実施するに当たり、鋳片の支持面積を十分に確保すると同時に、鋳片の冷却能力を向上させた連続鋳造機用クーリンググリッド設備を提供することであり、また、このクーリンググリッド設備を備えた連続鋳造機を用いて連続鋳造鋳片を製造する方法を提供することである。
【課題を解決するための手段】
【００１１】
本発明者等は、上記課題を解決すべく、鋭意検討・研究を行った。以下に、検討・研究結果を説明する。
【００１２】
クーリンググリッド設備の冷却能力を高める手段の１つとして、クーリンググリッド設備の全体の面積に占めるウェアプレートの面積割合を低下させ、噴霧されるスプレー水で直接冷却される面積割合を拡大する方法が考えられる。しかしながら、クーリンググリッド設備の全体の面積に占めるウェアプレートの面積割合は２０％から６０％程度であり、鋳片を安定して支持する観点からは、この面積割合を現状よりも大幅に減ずることは困難である。そこで本発明では、クーリンググリッド設備の冷却能力を高める手段として、スプレーで直接冷却される部分の冷却能力を一層向上させることを検討した。
【００１３】
実操業の鋳型直下で使用しているクーリンググリッド設備、即ち、ウェアプレートと水スプレーノズルとを組み合わせた構造を模擬した実験装置を製作し、この実験装置において、実操業で使用している水スプレーノズルを他の形式のノズルに変更し、このノズルを用いて加熱した鋼材を冷却する実験を行い、各条件における冷却能力を比較評価した。
【００１４】
その結果、シャワー状の水流群を形成する、図１に示すノズル（以下、「冷却水供給ノズル」と称す）が、冷却能力に優れていることが判明した。図１は、本発明で採用した冷却水供給ノズルの１例を示す概略図で、（Ａ）は正面図、（Ｂ）は側面断面図である。但し、図１（Ｂ）は、図１（Ａ）のＸ−Ｘ’断面図である。
【００１５】
図１に示すように、冷却水供給ノズル１５は、箱状のノズルヘッド１６と、整流孔１９を有する冷却水供給配管１８とから構成され、ノズルヘッド１６の前面には複数のノズル孔１７が設けられており、これらのノズル孔１７からシャワー状に冷却水が噴出する。冷却水供給配管１８は、その先端がノズルヘッド１６の箱部内に貫通接続され、その側面部に複数の整流孔１９を有した閉端管で形成されている。この構造は、ノズルヘッド１６の前面に設けられた複数のノズル孔１７から冷却水が均一に噴出するための整流機能とヘッダー機能とを持たせたものである。尚、この冷却水供給ノズル１５に対して実操業で使用している水スプレーノズルは、一般にフルコーン型水スプレーノズルと呼ばれるもので、冷却水を円錐状に噴霧するものである。
【００１６】
１２００℃に保持した電気炉で冷却用の鋼材を約１時間加熱した後、この鋼材を取り出し、実験装置に固定して冷却を開始した。冷却中、鋼材の温度変化を鋼材に埋め込んだ熱電対により計測した。そして、この温度計測値をパーソナルコンピュータで読み込み、数値計算と組み合わせて鋼材表面における熱伝達率を算出した（実験方法の詳細は、実施例１で後述する）。
【００１７】
その結果、従来の水スプレーノズルを用いる場合よりも、上記のシャワー状の水流群を形成する冷却水供給ノズル１５を用いた場合の方が、熱伝達率が大幅に向上し、クーリンググリッド設備における鋳片の冷却能力を強化できることが分かった。この場合、シャワー状水流群の本数密度は、０．０８本／ｃｍ2 以上とすることが好適であることが分かった。シャワー状水流群の本数密度が０．０８本／ｃｍ2 未満では、水流によって冷却される部位が少なくなり、冷却能力が低下するからである。ここで、シャワー状水流群の本数密度とは、１つの冷却水供給ノズル１５から噴出したシャワー状の冷却水流の本数をウェアプレート間隙の面積で除した値であり、ウェアプレート間隙の面積は、「ウェアプレート間隙の面積＝（鋳片幅方向に隣り合うウェアプレートの間隙長さ）×（鋳造方向に隣り合うウェアプレートの間隙長さ）」で定義する。
【００１８】
また、冷却水供給ノズル１５のノズル孔１７から噴出する冷却水の吐出流速を２．０ｍ／秒以上とすることが好適であることが分かった。冷却水の吐出流速が２．０ｍ／秒未満の場合には、水流が鋳片に達するまでの間に垂下するため冷却能力が低下するからである。また更に、冷却水供給ノズル１５からウェアプレート間隙へ噴出する冷却水の水量密度を、１０００リットル／分・ｍ2 から６０００リットル／分・ｍ2 の範囲内とすると好適であることも分かった。水量密度が１０００リットル／分・ｍ2未満であると、水量そのものが少ないために冷却能が上がらず、一方、水量密度が６０００リットル／分・ｍ2 を超えると、ウェアプレートの間隙に冷却水が滞留し、新たに供給された冷却水が鋳片に達しにくくなるためである。ここで冷却水の水量密度とは、１つの冷却水供給ノズル１５から噴出した冷却水の１分間当たりの流量をウェアプレート間隙の面積で除した値である。ウェアプレート間隙の面積は上記の通りである。
【００１９】
また、この冷却水供給ノズル１５において、鋳片とウェアプレートとの境界部に向けて水流を噴射させるノズル孔をノズルヘッド１６に追加配置することで、冷却能が向上することが分かった。ここでは、鋳片とウェアプレートとの境界部に向けて水流を噴射させるノズル孔を追加配置したものを冷却水供給ノズル１５Ａと表示し、冷却水供給ノズル１５と区別する。
【００２０】
具体的には、図２に示すように、冷却水供給ノズル１５Ａのノズルヘッド１６の外周部に、複数の傾角付ノズル孔２６、つまり鋳片とウェアプレートとの境界部に向けて傾斜させた傾角付ノズル孔２６を追加配置し、ウェアプレート間隙領域内の外周部並びにウェアプレート側面にも水流を衝突させて、これらの部分の冷却を同時に行うものである。ここで、図２は、本発明で採用した冷却水供給ノズルの他の例を示す概略図で、（Ａ）は正面図、（Ｂ）は側面断面図であり、冷却水供給ノズル１５Ａは、傾角付ノズル孔２６の追加配置以外の構造は図１に示す冷却水供給ノズル１５と同一構造であり、同一の部分は同一符号で表している。但し、図２（Ｂ）は、図２（Ａ）のＸ−Ｘ’断面図である。
【００２１】
この冷却水供給ノズル１５Ａからウェアプレート間隙へ噴出する冷却水の最適水量密度は、傾角付ノズル孔２６が追加配置されることによって冷却水供給ノズル１５の水量密度よりも多くなり、２０００リットル／分・ｍ2 以上８０００リットル／分・ｍ2 以下の範囲内とすると好適であることが分かった。水量密度が２０００リットル／分・ｍ2未満であると、水量そのものが少ないために冷却能が上がらず、一方、水量密度が８０００リットル／分・ｍ2 を超えると、ウェアプレートの間隙に冷却水が滞留し、新たに供給された冷却水が鋳片に達しにくくなるためである。
【００２２】
更に、冷却能を向上させるために、ウェアプレート自体にも冷却機能を付与させることが好適であることが分かった。具体的には、ウェアプレートの鋳片と接触する側に複数個の溝を設けるとともに、この溝の部分に、溝の内部に向けて冷却水を噴射するための噴出孔を設け、噴出孔から噴射する冷却水によって鋳片を冷却する型式のウェアプレートを用いることである。
【００２３】
本発明は、上記検討結果に基づいてなされたものであり、第１の発明に係る連続鋳造機用クーリンググリッド設備は、連続鋳造機の鋳型直下に設置される連続鋳造機用クーリンググリッド設備であって、鋳片と接触して鋳片を支持するウェアプレートの間隙に、鋳片に向けてシャワー状の水流群を噴出して鋳片を冷却する冷却水供給ノズルが設置されていることを特徴とするものである。
【００２４】
第２の発明に係る連続鋳造機用クーリンググリッド設備は、第１の発明において、前記冷却水供給ノズルは、ウェアプレート間隙の面積に対して０．０８本／ｃｍ2 以上の本数密度でシャワー状の水流群を噴出することを特徴とするものである。
【００２５】
第３の発明に係る連続鋳造機用クーリンググリッド設備は、第１または第２の発明において、前記ウェアプレートは、鋳片と接触する側の面に溝が設置され、且つ、この溝の内部に向けて冷却媒体を噴射するための噴出孔が設置されたものであることを特徴とするものである。
【００２６】
第４の発明に係る連続鋳造機用クーリンググリッド設備は、第１または第２の発明において、前記冷却水供給ノズルは、更に、鋳片とウェアプレート外縁との境界部に向けて水流を噴出するためのノズル孔を有することを特徴とするものである。
【００２７】
第５の発明に係る連続鋳造鋳片の製造方法は、第１または第２の発明に記載の連続鋳造機用クーリンググリッド設備を備えた連続鋳造機を用い、冷却水供給ノズルからシャワー状の水流群を噴出して鋳片を冷却しながら鋳造することを特徴とするものである。
【００２８】
第６の発明に係る連続鋳造鋳片の製造方法は、第３の発明に記載の連続鋳造機用クーリンググリッド設備を備えた連続鋳造機を用い、冷却水供給ノズルからシャワー状の水流群を噴出するとともに、ウェアプレートに設置された噴出孔から冷却水を噴射させて、鋳片を冷却しながら鋳造することを特徴とするものである。
【００２９】
第７の発明に係る連続鋳造鋳片の製造方法は、第５または第６の発明において、前記冷却水供給ノズルから噴出する冷却水の吐出流速が２．０ｍ／秒以上であり、且つ、冷却水供給ノズルから噴出する冷却水の水量が、ウェアプレート間隙の面積に対して１０００リットル／分・ｍ2 以上６０００リットル／分・ｍ2 以下の水量密度であることを特徴とするものである。
【００３０】
第８の発明に係る連続鋳造鋳片の製造方法は、第４の発明に記載の連続鋳造機用クーリンググリッド設備を備えた連続鋳造機を用い、冷却水供給ノズルからシャワー状の水流群を噴出して鋳片を冷却しながら鋳造することを特徴とするものである。
【００３１】
第９の発明に係る連続鋳造鋳片の製造方法は、第８の発明において、前記冷却水供給ノズルから噴出する冷却水の吐出流速が２．０ｍ／秒以上であり、且つ、冷却水供給ノズルから噴出する冷却水の水量が、ウェアプレート間隙の面積に対して２０００リットル／分・ｍ2 以上８０００リットル／分・ｍ2 以下の水量密度であることを特徴とするものである。
【発明の効果】
【００３２】
上記構成の本発明に係る連続鋳造機用クーリンググリッド設備によれば、鋳片の支持を確実に行うことができると同時に、鋳片の冷却を向上させることができ、高速鋳造条件であっても操業トラブルを生じることなく安定して高品質の鋳片を鋳造することが実現でき、工業上有益な効果がもたらされる。
【発明を実施するための最良の形態】
【００３３】
以下、添付図面を参照して本発明を具体的に説明する。図３は、本発明の実施の形態を示す図であって、本発明に係るクーリンググリッド設備を備えた連続鋳造機の概略図、図４は、図３におけるクーリンググリッド設備の拡大斜視図である。
【００３４】
図３に示すように、連続鋳造機１には、溶鋼１０を冷却して凝固させ、鋳片１１の外殻形状を形成するための鋳型５が設置され、この鋳型５の上方所定位置には、取鍋（図示せず）から供給される溶鋼１０を鋳型５に中継供給するためのタンディッシュ２が設置されている。タンディッシュ２の底部には、タンディッシュ２から鋳型５に注入される溶鋼１０の流量を調整するためのスライディングノズル３が設置され、このスライディングノズル３の下面には、溶鋼１０を鋳型５に注入するための耐火物製の浸漬ノズル４が設置されている。
【００３５】
一方、鋳型５の下方には、鋳型５の直下にクーリンググリッド設備６が設置され、クーリンググリッド設備６の下方には、対向する複数対の鋳片支持ロール７が設置されている。クーリンググリッド設備６及び鋳片支持ロール７は、鋳型５から引き抜かれる鋳片１１を支持しながら下方に案内するための鋳片支持・案内装置であり、鋳片支持ロール７には鋳片１１を引き抜くためのピンチロール（図示せず）が含まれる。鋳造方向に隣り合う鋳片支持ロール７の間隙には、水スプレーノズル或いはエアーミストスプレーノズルなどのスプレーノズル（図示せず）が配置され、これらのスプレーノズルから噴霧される冷却水により、鋳片１１は引き抜かれながら冷却される。
【００３６】
また、鋳片支持ロール７の下流側には、鋳造された鋳片１１を搬送するための複数の搬送ロール８が設置されており、この搬送ロール８の上方には、鋳造される鋳片１１から所定の長さの鋳片１１ａを切断するための鋳片切断機９が配置されている。
【００３７】
クーリンググリッド設備６は、図４に示すように、鋳片１１を支持するための、千鳥配置された多数のウェアプレート１４と、ウェアプレート１４を支持するバックフレーム（図示せず）と、隣り合うウェアプレート１４の隙間に設置される冷却水供給ノズル１５または冷却水供給ノズル１５Ａと、で構成されている。尚、図４では、クーリンググリッド設備６を鋳片１１の幅方向の一部のみで示しているが、鋳片１１の全幅に亘ってクーリンググリッド設備６が設置されている。
【００３８】
シャワー状の水流群を噴出する冷却水供給ノズル１５は、前述した図１に示す冷却水供給ノズル１５と同一構造であり、また、冷却水供給ノズル１５Ａは、前述した図２に示す冷却水供給ノズル１５Ａと同一構造である。以下、図１を参照して冷却水供給ノズル１５を説明し、また、図２を参照して冷却水供給ノズル１５Ａを説明する。先ず、冷却水供給ノズル１５について説明する。
【００３９】
図１に示すように、冷却水供給ノズル１５は、箱状のノズルヘッド１６と、整流孔１９を有する冷却水供給配管１８とから構成される。ノズルヘッド１６の前面には複数のノズル孔１７が設けられており、これらのノズル孔１７からシャワー状に冷却水が噴出する。冷却水供給配管１８は、その先端がノズルヘッド１６の箱部内に貫通接続され、その側面部に複数の整流孔１９を有した閉端管となっている。この冷却水供給配管１８の構造は、ノズルヘッド１６の前面に設けられた複数のノズル孔１７から均一に冷却水を噴出させるための整流機能とヘッダー機能とを持たせたものである。
【００４０】
ノズル孔１７の直径及び孔数は、基本的には供給する冷却水の流量に応じて決定するが、冷却水内に懸濁する異物によるノズル孔１７の詰まり防止の観点から、ノズル孔１７の直径は３ｍｍ以上とすることが望ましい。但し、冷却水の流量が一定のまま、ノズル孔１７の直径を大きくし過ぎると、ノズル孔１７からの冷却水の吐出流速が低下するために、水流が鋳片１１に達するまでの間に垂下してしまい冷却能力が低下する。従って、ノズル孔１７の直径及び孔数は、各々のノズル孔１７から噴射された水流が、鋳片１１に衝突した後に滞留しない範囲で、衝突箇所を最大限確保するようにすることが望ましい。具体的には、ウェアプレート１４の間隙の面積に対して０．０８本／ｃｍ2 以上のシャワー状の水流群を形成するようにノズル孔１７の孔数を決定し、これらを千鳥配置した上で、冷却水流量を調整するとよい。
【００４１】
次に、冷却水供給ノズル１５Ａについて説明する。図２に示すように、ウェアプレート１４の間隙領域内のみならず、ウェアプレート１４の間隙領域内の外周部及びウェアプレート１４の側面にも水流を衝突させて、これらの部分の冷却を同時に行うことのできる冷却水供給ノズル１５Ａは、冷却水供給ノズル１５と同様に、箱状のノズルヘッド１６と、整流孔１９を有する冷却水供給配管１８とから構成される。ノズルヘッド１６の前面には、複数のノズル孔１７と、このノズル孔１７の外周に配置され、鋳片１１とウェアプレート１４との境界部に向け、ノズルヘッド１６に傾斜して配置された複数の傾角付ノズル孔２６とが設けられており、ノズル孔１７からは鋳片１１の表面に向けて、また、傾角付ノズル孔２６からは鋳片１１とウェアプレート１４の外縁との境界部に向けてシャワー状に冷却水が噴出する。冷却水供給配管１８は、その先端がノズルヘッド１６の箱部内に貫通接続され、その側面部に複数の整流孔１９を有した閉端管となっている。この冷却水供給配管１８の構造は、ノズルヘッド１６の前面に設けられた複数のノズル孔１７及び傾角付ノズル孔２６から均一に冷却水を噴出させるための整流機能とヘッダー機能とを持たせたものである。
【００４２】
ノズル孔１７及び傾角付ノズル孔２６の直径及び孔数は、基本的には供給する冷却水の流量に応じて決定するが、冷却水内に懸濁する異物によるノズル孔１７及び傾角付ノズル孔２６の詰まり防止の観点から、その直径は３ｍｍ以上とすることが望ましい。但し、冷却水の流量が一定のまま、ノズル孔１７及び傾角付ノズル孔２６の直径を大きくし過ぎると、ノズル孔１７及び傾角付ノズル孔２６からの冷却水の吐出速度が低下するために、水流が鋳片１１に達するまでの間に垂下してしまい冷却能力が低下する。従って、ノズル孔１７及び傾角付ノズル孔２６の直径及び孔数は、各々のノズル孔１７及び傾角付ノズル孔２６から噴射された水流が、鋳片１１に衝突した後に滞留しない範囲で、衝突箇所を最大限確保するようにすることが望ましい。具体的には、ウェアプレート１４の間隙の面積に対して０．０８本／ｃｍ2 以上のシャワー状の水流群を形成するようにノズル孔１７及び傾角付ノズル孔２６の孔数を決定し、冷却水流量を調整するとよい。ノズル孔１７は千鳥配置し、傾角付ノズル孔２６はノズルヘッド１６の外周部にノズル孔１７に対して千鳥配置する。
【００４３】
図４に示すウェアプレート１４は、長方形型であるが、非特許文献１に示されるような格子型であってもよい。要は、ウェアプレート１４による鋳片１１の支持面積が２０〜６０％となり、その他の部位を冷却水供給ノズル１５または冷却水供給ノズル１５Ａによって冷却できるような構造であるならば、ウェアプレート１４の形状はどのようであっても構わない。また、クーリンググリッド設備６の鋳造方向の設置長さは特に限定されるものではなく、少なくともウェアプレート１４が鋳造方向に千鳥配置されるならば幾らであっても構わない。但し、クーリンググリッド設備６は、本来、鋳型直下で鋳片１１を支持する装置であるので、３ｍ以上の長さは必要としない。
【００４４】
ウェアプレート１４は、通常、鋳鋼製或いは鋳鉄製で鋳片１１との接触面が平坦な平板状であり、冷却水供給ノズル１５または冷却水供給ノズル１５Ａから噴射される冷却水によって冷却されていて、ウェアプレート１４と接触する部位の鋳片１１は、冷却水によって直接冷却されず、ウェアプレート１４を介して間接的に冷却されている。クーリンググリッド設備６における冷却能を更に高めるために、冷却機能を付与させたウェアプレート１４を使用することが好ましい。具体的には、図５に示す形状のウェアプレート１４を使用することが好ましい。
【００４５】
図５に示すように、冷却機能を付与させたウェアプレート１４には、鋳片１１との接触面に溝２０が設置され、また、溝２０の内部に向けて冷却媒体としての冷却水を噴射するための噴出孔２１が、それぞれの溝２０に設置されている。ウェアプレート１４の内部は冷却水の流路２２になっており、導入管２３を介して流路２２に供給された冷却水が各噴出孔２１から噴射するようになっている。従って、冷却水がウェアプレート１４の内部に設けられる流路２２を通ることから、ウェアプレート１４も流路２２を通過する冷却水によって水冷される。即ち、冷却機能を付与させたウェアプレート１４とは、噴出孔２１から噴射する冷却水による冷却の向上と、水冷構造のウェアプレート１４による冷却の向上とを意図したウェアプレート１４である。これに対して、冷却機能を持たない従来のウェアプレートは、鋳片１１と接触する面に溝２０はなく平坦であり、また、噴出孔２１もなく、内部から水冷される構造にもなっていない。尚、図５は、冷却機能を付与させたウェアプレートの形状の１例を示す図で、（Ａ）は正面図、（Ｂ）は側面断面図である。また、図５では、溝２０がウェアプレート１４に対して横方向に設置されているが、縦方向であっても、また斜め方向であってもよい。また溝２０は直線である必要はなく、曲線であっても構わない。要は、溝２０を介して水蒸気が逃げるような構造になっていれば、どんな形状であっても構わない。
【００４６】
噴出孔２１の直径は、噴出孔２１から噴射する冷却水の流量から決定する。冷却水の流量が一定のまま、直径を大きくし過ぎると、冷却水の鋳片１１に当たる衝突圧が下がり、蒸気膜が生成されて冷却能力が減少する。しかしながら、流速を確保するために噴出孔２１の直径を小さくし過ぎると、詰まりが発生してしまい、冷却不能になることがある。従って、詰まり防止の観点からは直径を３ｍｍ以上とすることが望ましい。また、噴出孔２１の個数は、冷却水の流量に応じて決定すればよい。また、複数個の噴出孔２１を同じ溝２０に設置する場合には、隣り合う噴出孔２１との間隔を、各々の噴出孔２１から噴射される冷却水が滞留しないように決定するのが望ましく、噴出孔２１の直径が３ｍｍの場合には３０ｍｍ程度離すことが好ましい。
【００４７】
このウェアプレート１４を使用して噴出孔２１から冷却水を噴射させることによって平均熱伝達率が向上し、冷却水供給ノズル１５によって冷却される位置における熱伝達率と、ウェアプレート１４と接触する位置における熱伝達率との差が小さくなり、均一冷却が可能になる。
【００４８】
この場合、噴出孔２１から噴射させる水量密度は、２００リットル／分・ｍ2 以上、８０００リットル／分・ｍ2 以下の範囲が好ましい。２００リットル／分・ｍ2未満であると、ウェアプレート１４による冷却が向上せず、一方、水量密度が８０００リットル／分・ｍ2 以上を超えると、新しい水が鋳片表面に直接接触することがなくなるために熱伝達率が向上しない。尚、噴出孔２１から噴射させる冷却水の水量密度とは、１つのウェアプレート１４に設置された全ての噴出孔２１から噴出させる冷却水の１分間当たりの総量を、１つのウェアプレート１４の鋳片１１との接触面（溝面積を含む）の面積で除して得られる値である。
【００４９】
このような構成の連続鋳造機１を用いて、タンディッシュ２に滞留する溶鋼１０を、スライディングノズル３により流量を調整しながら浸漬ノズル４を介して鋳型５に注入する。鋳型５に注入された溶鋼１０は、鋳型５と接触して冷却され、凝固シェル１２を形成する。鋳型５における溶鋼湯面位置をほぼ一定位置に保ちながら、表面を凝固シェル１２とし、内部を未凝固相１３とする鋳片１１を鋳型５の下方に連続的に引き抜き、溶鋼１０の連続鋳造を実施する。鋳型５を引き抜かれた鋳片１１は、クーリンググリッド設備６及び鋳片支持ロール７で支持されながら冷却され、やがて内部まで完全に凝固する。鋳造される鋳片１１を鋳片切断機９によって切断し、所定の長さの鋳片１１ａを製造する。
【００５０】
その際に、冷却水供給ノズル１５のノズル孔１７における吐出流速が２ｍ／秒以上となり、ウェアプレート間隙における冷却水の水量密度が１０００リットル／分・ｍ2 以上６０００リットル／分・ｍ2 以下の範囲となるように、冷却水供給ノズル１５から噴出する冷却水量を調整することが望ましい。また、冷却水供給ノズル１５Ａの場合には、冷却水供給ノズル１５Ａのノズル孔１７及び傾角付ノズル孔２６における吐出流速が２ｍ／秒以上となり、ウェアプレート間隙における冷却水の水量密度が２０００リットル／分・ｍ2 以上８０００リットル／分・ｍ2 以下の範囲となるように、冷却水供給ノズル１５Ａから噴出する冷却水量を調整することが望ましい。尚、鋳片支持ロール７の間隙に設置されるスプレーノズルからの冷却水の噴霧量は、特に規定するものではなく、鋳造する鋼種や鋳造速度に応じて適宜最適な範囲を設定するものとする。
【００５１】
上記構成のクーリンググリッド設備６を用いて鋳片１１を冷却することで、鋳片１１を安定して支持しつつ、効率的に冷却することができるので、鋳造速度の高速化による生産量の増加が可能になる。また、図５に示すウェアプレート１４を使用した場合には、クーリンググリッド設備６における冷却の不均一性を改善することができるので、不均一冷却に起因する鋳片１１の表面割れを防止することも可能となる。
【実施例１】
【００５２】
実操業の鋳型直下で使用しているクーリンググリッド設備、即ちウェアプレートと水スプレーノズルとを組み合わせた鋳型直下の構造を模擬した実験装置を製作し、この実験装置において、従来のフルコーン型の水スプレーノズルと、シャワー状の水流群を噴出して鋳片を冷却する冷却水供給ノズルとを用いて加熱した鋼材を冷却し、冷却能力を比較・評価した。
【００５３】
シャワー状の水流群を噴出して鋳片を冷却する冷却水供給ノズルとしては、前述した図１に示す冷却水供給ノズル１５及び図２に示す冷却水供給ノズル１５Ａを準備した。即ち、箱状のノズルヘッド１６と整流孔１９を有する冷却水供給配管１８とから構成され、ノズルヘッド１６の前面には複数のノズル孔１７が設けられており、これらのノズル孔１７からシャワー状に冷却水を噴出させることが可能な冷却水供給ノズル１５、及び、箱状のノズルヘッド１６と整流孔１９を有する冷却水供給配管１８とから構成され、ノズルヘッド１６の前面には複数のノズル孔１７及び傾角付ノズル孔２６が設けられており、これらのノズル孔１７及び傾角付ノズル孔２６からシャワー状に冷却水を噴出させることが可能な冷却水供給ノズル１５Ａである。冷却水供給ノズル１５及び冷却水供給ノズル１５Ａともに、ノズルヘッド部の外形寸法は、高さ８９ｍｍ、幅８９ｍｍ、奥行９５ｍｍである。冷却水供給ノズル１５のノズルヘッド前面には千鳥配列されたノズル孔１７が設けられ、冷却水供給ノズル１５Ａのノズルヘッド前面には千鳥配列されたノズル孔１７及びノズル孔２６がそれぞれ設けられている。これに対して、従来の水スプレーノズルは、ひとつのノズル孔から円錐状に水を噴霧するフルコーン型の水スプレーノズルである。ウェアプレートは、通常の平板上のウェアプレートを使用した。
【００５４】
冷却能力を実験室的に評価する方法としては、加熱した鋼材に水を噴霧して冷却し、鋼材の温度履歴から熱伝達率を求める方法が一般的であり、そこで、本実施例では、鋼材の冷却される面とは反対側に穴を設け、そこに熱電対を埋め込み、熱電対で温度履歴を測定した。
【００５５】
実験は、図６に示すように、６個の冷却水供給ノズル１５または６個の冷却水供給ノズル１５Ａと、６個のウェアプレート１４とを組み合わせた構成の装置を用いた。比較のために、冷却水供給ノズル１５，１５Ａの代わりにフルコーン型の水スプレーノズルを設置した装置も用いた。加熱した鋼材２４をウェアプレート１４に接触させた状態として、この鋼材２４に、図７に示すように、冷却水供給ノズル１５、冷却水供給ノズル１５Ａ及び水スプレーノズルから冷却水を噴射して冷却した。何れのノズルを用いた場合も、鋼材表面からノズル前面までの距離は８０ｍｍとした。尚、図６は、冷却水供給ノズルの冷却能力を比較・評価するための実験装置の概略図、図７は、冷却水供給ノズルの冷却能力の評価試験方法を示す側面断面図であり、図７は冷却水供給ノズル１５を使用した場合を示している。
【００５６】
加熱する鋼材２４としては、幅４００ｍｍ、高さ６００ｍｍ、厚み２０ｍｍ、炭素濃度が０．２質量％の炭素鋼の鋼材を用い、この鋼材２４の冷却面とは反対側の面に、直径１．８ｍｍ、深さ１８ｍｍの穴を１１個空けて、そこに直径１．６ｍｍのＫ型シース熱電対２５を埋め込んだ。熱電対２５の埋め込み位置は、図６に示すように、冷却水が直接かかる冷却水供給ノズル１５の直下位置に１１箇所とした。実験では、１２００℃に保持した電気炉で上記の鋼材２４を約１時間加熱し、均一に加熱された鋼材２４を取り出して実験装置に固定し、冷却を開始した。鋼材２４の冷却中、熱電対２５による１１点の温度測定値を０．１秒ごとにパーソナルコンピュータに取り込んだ。実験後、計測した温度履歴と数値計算を組み合わせてそれぞれの熱電対の位置における熱伝達率（局所熱伝達率）を算出し、得られた局所熱伝達率の面積平均値で、冷却用ノズルの冷却能を評価した。
【００５７】
試験は、以下の６つの水準で実施した。
【００５８】
水準１：従来のフルコーン型の水スプレーノズルを使用し、水スプレーノズル１本当たりの冷却水量を２５リットル／分として試験を行った。以下、水準１を「従来例１」と記す。
【００５９】
水準２：シャワー状の水流群を噴出する冷却水供給ノズル１５を使用し、冷却水供給ノズル１本当たりの冷却水量は、従来例１と同一の２５リットル／分として試験を行った。冷却水供給ノズル１５のノズル孔１７の直径は３．０ｍｍ、冷却水供給ノズル１本当たりのノズル孔１７の設置数は１３個であり、これらのノズル孔１７は、高さ方向及び幅方向に３０ｍｍピッチでノズルヘッド１６に千鳥配列されている。この場合、ノズル孔１７から噴出する冷却水の吐出流速は４．５ｍ／秒である。以下、水準２を「本発明例１」と記す。
【００６０】
水準３：シャワー状の水流群を噴出する冷却水供給ノズル１５を使用し、冷却水供給ノズル１本当たりの冷却水量は、従来例１及び本発明例１と同一の２５リットル／分として試験を行った。冷却水供給ノズル１５のノズル孔１７の直径は４．８ｍｍとし、冷却水供給ノズル１本についてノズルヘッド１６の中心と四隅の合計５箇所にノズル孔１７を設置した。四隅に設置されたノズル孔１７の高さ方向及び幅方向の間隔は４８ｍｍとした。この場合、ノズル孔１７から噴出する冷却水の吐出流速は、本発明例１とほぼ同等の４．６ｍ／秒である。以下、水準３を「本発明例２」と記す。
【００６１】
水準４：従来のフルコーン型の水スプレーノズルを使用し、水スプレーノズル１本当たりの冷却水量を４８リットル／分として試験を行った。以下、水準４を「従来例２」と記す。
【００６２】
水準５：シャワー状の水流群を噴出する冷却水供給ノズル１５を使用し、冷却水供給ノズル１本当たりの冷却水量は、従来例２と同一の４８リットル／分として試験を行った。冷却水供給ノズル１５は本発明例１と同一のものを使用した。この場合、ノズル孔１７から噴出する冷却水の吐出速度は８．８ｍ／秒である。以下、水準５を「本発明例３」と記す。
【００６３】
水準６：傾角付ノズル孔２６を配置し、ウェアプレート間隙領域内の外周部及びウェアプレート側面にもシャワー状の水流を衝突させることを可能にした冷却水供給ノズル１５Ａを使用し、冷却水供給ノズル１本当たりの冷却水量は、従来例２及び本発明例３と同一の４８リットル／分として試験を行った。冷却水供給ノズル１５Ａのノズル孔１７の直径は３．０ｍｍとし、冷却水供給ノズル１本当たりのノズル孔１７の設置数は１３個であり、本発明例３と同一に配置した。また、冷却水供給ノズル１５Ａのノズルヘッド１６の外周部に合計１２個の傾角付ノズル孔２６を配置した。傾角付ノズル孔２６の直径はノズル孔１７と同一の３．０ｍｍとした。この場合、ノズル孔１７及び傾角付ノズル孔２６から噴出する冷却水の吐出流速は、４．６ｍ／秒である。以下、水準６を「本発明例４」と記す。
【００６４】
表１に、これら６つの水準で測定された、鋼材２４の表面温度が８５０℃の時点におけるウェアプレート間隙部の平均熱伝達率を示す。ここで平均熱伝達率は、図６に示した熱電対設置位置において局所熱伝達率を求め、ウェアプレート間隙部に対する面積平均値をとったものである。
【００６５】
【表１】
2007111772.tif 000003
【００６６】
表１に示すように、従来例１におけるウェアプレート間隙部の平均熱伝達率は、２１５６ｋｃａｌ／ｍ2 ・ｈｒ・Ｋであった。これに対して、本発明例１では、ウェアプレート間隙部の平均熱伝達率は、２７５３ｋｃａｌ／ｍ2・ｈｒ・Ｋであり、従来例に比べて冷却能率が約２８％向上した。また、本発明例２では、熱伝達率の平均値は２２３５ｋｃａｌ／ｍ2 ・ｈｒ・Ｋであり、冷却水流量及び冷却水の吐出流速が本発明例１とほぼ同じであるにも拘わらず、冷却能力は従来例よりも４％程度向上しただけであった。このことから、シャワー状の水流群を形成する場合にも、冷却能を高めるためには、冷却単位面積当たりの水流数を或る程度以上確保することが重要であることが分かった。この点に関し、冷却水供給ノズル１５のノズル孔数及びノズル径を種々変化させた試験結果から、ウェアプレート間隙の面積に対して０．０８本／ｃｍ2以上のシャワー状の水流群を形成して鋳片を冷却することが好適であることが分かった。
【００６７】
また、本発明例１で使用した冷却水供給ノズル１５を用い、冷却水の流量を変化させた試験結果から、ノズル孔１７から噴出する冷却水の吐出流速が２．０ｍ／秒以上であり、且つ、前記冷却水供給ノズル１個当たりに供給される冷却水が、ウェアプレート間隙の面積に対して１０００リットル／分・ｍ2 以上、６０００リットル／分・ｍ2 以下の範囲であることが最適であることが分かった。冷却水の吐出流速が２．０ｍ／秒未満の場合は、水流が鋳片に達するまでの間に垂下するため冷却能力が低下する。また、水量密度が１０００リットル／分・ｍ2未満であると水量そのものが少ないために冷却能が上がらず、６０００リットル／分・ｍ2 を超えるとウェアプレート間隙に冷却水が滞留し、新たに供給された冷却水が鋳片に達しにくくなるためである。
【００６８】
また、水量密度を高めた従来例２におけるウェアプレート間隙部の平均熱伝達率は、２８４７ｋｃａｌ／ｍ2 ・ｈｒ・Ｋであった。これに対して、本発明例３では、ウェアプレート間隙部の平均熱伝達率は、３５５９ｋｃａｌ／ｍ2 ・ｈｒ・Ｋであり、従来例２に比べて冷却能率が約２５％向上した。また、本発明例４では、平均熱伝達率は４６０９ｋｃａｌ／ｍ2・ｈｒ・Ｋであり、冷却水流量が本発明例３とほぼ同じであるにも拘わらず、冷却能力は従来例２より６２％も向上した。このことから、シャワー状の水流群を形成する場合にも、冷却能を高めるためには、ウェアプレート間隙領域内の外周部及びウェアプレート側面にもシャワー状の水流を衝突させて、これらの領域の冷却能を高めることが重要であることが分かった。
【００６９】
また、本発明例４で使用した冷却水供給ノズル１５Ａを用い、冷却水の流量を変化させた試験結果から、ノズル孔１７及び傾角付ノズル孔２６から噴出する冷却水の吐出速度が２．０ｍ／秒以上であり、且つ、冷却水供給ノズル１個当たりで供給される冷却水が、ウェアプレート間隙の面積に対して２０００リットル／分・ｍ2 以上、８０００リットル／分・ｍ2以下の範囲であることが最適であることが分かった。冷却水の吐出速度が２．０ｍ／秒未満の場合には、水流が鋳片に達するまでの間に垂下するため冷却能力が低下する。また、水量密度が２０００リットル／分・ｍ2未満であると水量そのものが少ないために冷却能が上がらず、８０００リットル／分・ｍ2を超えるとウェアプレート間隙に冷却水が滞留し、新たに供給された冷却水が鋳片に達しにくくなるためである。
【図面の簡単な説明】
【００７０】
【図１】本発明で採用した冷却水供給ノズルの１例を示す概略図で、（Ａ）は正面図、（Ｂ）は側面断面図である。
【図２】本発明で採用した冷却水供給ノズルの他の例を示す概略図で、（Ａ）は正面図、（Ｂ）は側面断面図である。
【図３】本発明に係るクーリンググリッド設備を備えた連続鋳造機の概略図である。
【図４】図３におけるクーリンググリッド設備の拡大斜視図である。
【図５】冷却機能を付与させたウェアプレートの形状の１例を示す図で、（Ａ）は正面図、（Ｂ）は側面断面図である。
【図６】本発明で採用した冷却水供給ノズルの冷却能力を比較・評価するための実験装置の概略図である。
【図７】本発明で採用した冷却水供給ノズルの冷却能力の評価試験方法を示す側面断面図である。
【符号の説明】
【００７１】
１  連続鋳造機
２  タンディッシュ
３  スライディングノズル
４  浸漬ノズル
５  鋳型
６  クーリンググリッド設備
７  鋳片支持ロール
８  搬送ロール
９  鋳片切断機
１０  溶鋼
１１  鋳片
１２  凝固シェル
１３  未凝固相
１４  ウェアプレート
１５  冷却水供給ノズル
１６  ノズルヘッド
１７  ノズル孔
１８  冷却水供給配管
１９  整流孔
２０  溝
２１  噴出孔
２２  流路
２３  導入管
２４  鋼材
２５  熱電対
２６  傾角付ノズル孔
【図１】
2007111772.tif 000004
【図２】
2007111772.tif 000005
【図３】
2007111772.tif 000006
【図４】
2007111772.tif 000007
【図５】
2007111772.tif 000008
【図６】
2007111772.tif 000009
【図７】
2007111772.tif 000010